(57)【特許請求の範囲】
【請求項１】
下記成分（Ａ）及び（Ｂ）：
（Ａ）ゴム弾性を有するポリ（Ｎ−アシルアルキレンイミン）変性シリコーン  ０．５〜１５質量％、
（Ｂ）２５℃における粘度が３５０〜３０，０００mm2／ｓであるシリコーン油  ０．５〜１５質量％
を含有する化粧下地。
【請求項２】
成分（Ｂ）が、直鎖状のジメチルポリシロキサンである請求項１記載の化粧下地。
【請求項３】
成分（Ａ）と成分（Ｂ）の質量割合が、（Ａ）：（Ｂ）＝１：５〜５：１である請求項１又は２記載の化粧下地。
【請求項４】
さらに、（Ｃ）粉体を０．５〜３０質量％含有する請求項１〜３のいずれか１項記載の化粧下地。
【請求項５】
請求項１〜４のいずれか１項記載の化粧下地を肌に塗布した後、油性成分を２０〜５０質量％含有するファンデーションを重ねて塗布する化粧方法。
【発明の詳細な説明】
【技術分野】
【０００１】
本発明は、ファンデーションを使用する前に肌に塗布する化粧下地に関する。
【背景技術】
【０００２】
化粧下地はメークアップベースとも呼ばれるもので、主にパウダータイプのファンデーションのつきとのびを良くし、化粧持ちを良くするために、ファンデーションを使用する前に肌に塗布するもので、クリーム状のものが一般的である。色みは白色〜肌色のものが多いが、緑色や紫色などの補色効果を利用して、ファンデーションでは十分に補正できない肌色を整えるものもあり、それらは特にコントロールカラーとも呼ばれる。
【０００３】
このような化粧下地を用いることで、ファンデーションの持ちは向上するものの、化粧崩れ、とりわけ、よれの防止効果は未だに不十分である。よれとは、ファンデーションが凝集して、しわに沿って線上に集まってしまう現象で、豊令線、小鼻、目尻などの動きの激しい部分において生じやすい。この現象は油分が多いほど起こりやすいため、比較的高年齢層向けの油分の多いファンデーションを用いる場合に顕著である。
また、化粧下地には、塗布時ののびが良く、べたつかないといった使用性、感触等の基本性能が備えられていることも必要である。
【０００４】
上記よれの問題に対して、特許文献１には、長鎖アルキル（メタ）アクリレートとフッ化アルキル（メタ）アクリレートとの共重合体とゴム弾性を有するシリコーン系ポリマーとを組み合わせた化粧料が記載されている。この化粧料においては、これらの成分により複合皮膜が形成され、優れたよれ防止効果が発現するとされている。しかしながら、強い皮膜が形成するため、つっぱり感や圧迫感などの好ましくない皮膜感があるという問題があった。また、よれ防止効果は得られるものの、特に、油分の多いファンデーションに対して、より効果の高いものが望まれていた。
【特許文献１】特開２００２−２７５０２３号公報
【発明の開示】
【発明が解決しようとする課題】
【０００５】
本発明の目的は、ファンデーションのよれが改善され、皮膜感のない化粧下地を提供することにある。
【課題を解決するための手段】
【０００６】
本発明者は、ゴム弾性を有するシリコーン系ポリマーと、特定のシリコーン油を組み合わせて用いれば、上記課題を解決した化粧下地が得られることを見出した。
【０００７】
本発明は、下記成分（Ａ）及び（Ｂ）：
（Ａ）ゴム弾性を有するシリコーン系ポリマー、
（Ｂ）２５℃における粘度が３５０〜３０，０００mm2／ｓであるシリコーン油
を含有する化粧下地を提供するものである。
【０００８】
また、本発明は、当該化粧下地を肌に塗布した後、油性成分を２０〜５０質量％含有するファンデーションを重ねて塗布する化粧方法を提供するものである。
【発明の効果】
【０００９】
本発明の化粧下地は、化粧崩れ、特によれの防止効果に優れ、油分の多いファンデーションを使用したときでも、よれを防ぐ効果が高いものである。また、塗布時ののびが良く、べたつかず、使用感に優れ、皮膜感もないものである。
本発明の化粧下地において、このような優れたよれ防止効果と低い皮膜感を発現する理由は明らかではないが、ゴム弾性を有するシリコーン系ポリマーとシリコーン油の適度な相溶性が影響しているものと考えられる。すなわち、低分子量のシリコーン油を用いた場合はゴム弾性を有するシリコーン系ポリマーとシリコーン油が均一に相溶するため一枚の膜になってしまい、化粧崩れ防止能と皮膜感が分離できない。特定の分子量領域のシリコーン油では、非相溶性のために相分離構造をとり、そのことが動きの激しい部分においても適度に力を逃がすことでよれを防ぎ、また皮膜感も和らげたと考えられる。シリコーン油の分子量がさらに上がると、両成分間の親和性が低くなりすぎ、もはや膜を生成し得ず、また、製剤自身も高粘度となって塗布性や仕上がり性を低めてしまうものと推察される。
【発明を実施するための最良の形態】
【００１０】
本発明で用いる成分（Ａ）のシリコーン系ポリマーは、ゴム弾性を有するものである。
ここで、ゴム弾性とは、温度２０℃、相対湿度６５％において、伸長率１５％で破断や塑性変形を生じない性質をいう。ここで、伸長率１５％で塑性変形が生じるか否かは、例えば次法で確認することができる。すなわち、ポリマーを、溶融又は溶剤に溶解してキャストフィルムを作製して、厚さ０．２〜０．３mm、長さ２０mm（測定長）、幅５mmの試料片を用意し、温度２０℃、相対湿度６５％の条件下で、応力−歪み曲線を記録しながら、クロスヘッド速度２０mm／minで３mm（１５％）伸長し、その後直ちに同じ速度でクロスヘッドを戻す。１０分後、再度伸長し、２回目の伸長時の応力−歪み曲線が１回目の曲線と同じ軌跡を辿れば完全に回復しており、塑性変形が生じていないことになる。これに対し、塑性変形が生じる場合は、１回目の往復運動ですでにのびが生じているため、２回目の伸長では遅れて応力がかかり、結果として応力−歪み曲線は同じ軌跡を辿らない。なお、後述の低分子量シロキサンとの混合物である化学架橋体にあっては、１０倍量のエタノールに再沈殿後、沈殿物を集めてテフロン（登録商標）シート上で乾燥することで、試験片を作成することができる。
【００１１】
かかるゴム弾性を有するシリコーン系ポリマーには、大別すると架橋点が物理的な相互作用によって生じる物理架橋体、共有結合で結ばれた化学架橋体の２種が存在するが、本発明ではどちらのものも使用することができる。
物理架橋体は特に、化粧料に使用可能な溶媒である、水、アルコール、揮発性流動パラフィン、環状シロキサンなどを用いて皮膚に均質に塗った後に当該溶媒を揮発させることで、ムラのない安定な化粧皮膜を与える。かかる、物理架橋型のゴム弾性を有するシリコーン系ポリマーとしては、ポリ（Ｎ−アシルアルキレンイミン）変性シリコーン、糖変性シリコーン（特開昭６３−１３９１０６号公報）、ポリグリセリン変性シリコーン（特開２００４−３３９２４４号公報）、ポリアミノ酸変性シリコーン（特開２００２−１４５７２４号公報）、シリコーングラフトアクリレートポリマー（特開平４−３４２５１３号公報）、シリコーンPEGブロックポリマー（特開平４−２３４３０７公報）などが例示される。これらのうち、ポリ（Ｎ−アシルアルキレンイミン）変性シリコーンが、高度なよれ防止効果と優れた使用感の両立を図ることができる点で好ましい。
【００１２】
かかるポリ（Ｎ−アシルアルキレンイミン）変性シリコーンとしては、例えば、分子内に式（１ａ）
【００１３】
【化１】
0005128201.tif 000002
【００１４】
（式中、Ｒは水素原子、炭素数１〜１２のアルキル基、シクロアルキル基、アラルキル基又はアリール基を示し、ｎは２又は３である）
で表される繰り返し単位からなるポリ（Ｎ−アシルアルキレンイミン）のセグメントと、オルガノポリシロキサンのセグメントとを有し、オルガノポリシロキサンのセグメントの末端又は側鎖のケイ素原子の少なくとも１個にヘテロ原子を含むアルキレン基を介して、前記式（１ａ）で表される繰り返し単位からなるポリ（Ｎ−アシルアルキレンイミン）のセグメントが結合してなるものが好ましい。かかるポリ（Ｎ−アシルアルキレンイミン）のセグメントとオルガノポリシロキサンのセグメントとの質量比は、好ましくは１／５０〜２０／１、より好ましくは１／４０〜２０／１であり、分子量は、好ましくは５００〜５００，０００、より好ましくは１，０００〜３００，０００である。また、Ｒはメチル基又はエチル基が好ましい。
【００１５】
前記オルガノポリシロキサンのセグメントの末端又は側鎖のケイ素原子の少なくとも１個にヘテロ原子を含むアルキレン基としては、窒素原子、酸素原子又はイオウ原子を１〜３個含む炭素数２〜２０のアルキレン基が挙げられ、特に窒素原子を含む炭素数２〜５のアルキレン基が好ましい。
【００１６】
かかるポリ（Ｎ−アシルアルキレンイミン）変性シリコーンの好ましい例としては、ポリ（Ｎ−ホルミルエチレンイミン）変性シリコーン、ポリ（Ｎ−アセチルエチレンイミン）変性シリコーン、ポリ（Ｎ−プロピオニルエチレンイミン）変性シリコーン等が挙げられる。なかでも、重量平均分子量約２０，０００〜２００，０００で、分子中のポリ（Ｎ−プロピオニルエチレンイミン）セグメントの割合が約３〜５０質量％のポリ（Ｎ−プロピオニルエチレンイミン）変性シリコーン（ＩＮＣＩ名：ポリシリコーン−９；エラストマーＯＳ、花王社）が好ましい。
【００１７】
上記ポリ（Ｎ−アシルアルキレンイミン）変性シリコーンは、公知の方法、例えば特開平７−１３３３５２号公報に記載の方法により製造することができ、例えば以下の方法で合成される。まず、前記式（１ａ）で表される繰り返し単位からなるポリ（Ｎ−アシルアルキレンイミン）のセグメントは、式（１ｂ）で表される環状イミノエーテル化合物をカチオン開環重合することにより得られる。
【００１８】
【化２】
0005128201.tif 000003
【００１９】
これらの環状イミノエーテルは、例えばＬｉｅｂｉｇｓ Ａｎｎ．Ｃｈｅｍ．，ｐ９９６〜ｐ１００９（１９７４）に記載の方法に従って製造することができる。これらの化合物は、開環重合のモノマーとして１種のみを単独で用いてもよいし、２種以上を組合わせて用いてもよい。
【００２０】
上記環状イミノエーテルを開環重合させる重合開始剤は、例えばトルエンスルホン酸アルキルエステル、硫酸ジアルキルエステル、トリフルオロメタンスルホン酸アルキルエステル又はアルキルハライド等が挙げられるが、これらに限定されるものではない。これら開始剤は単独あるいは混合物で用いることができる。
【００２１】
これらの開始剤を用いて前記式（１ｂ）で表される環状イミノエーテル化合物を開環重合させることにより、ポリ（Ｎ−アシルアルキレンイミン）の分子鎖を得ることができるが、この分子鎖は単独重合体鎖でも共重合体鎖でもよく、該共重合体鎖はランダム共重合体鎖でもブロック共重合体鎖でもよい。
【００２２】
上記ポリ（Ｎ−アシルアルキレンイミン）の分子鎖の分子量は、好ましくは１５０〜５０，０００、より好ましくは５００〜１０，０００である。
【００２３】
本発明で用いる変性シリコーンは、式（１ｂ）で表される環状イミノエーテル化合物を開環重合させることにより生成する重合活性種と、これと反応し得る官能基を有するオルガノポリシロキサンとを反応させることにより得ることができる。
【００２４】
上記重合活性種と反応し得る官能基としては、一級、二級又は三級アミノ基、メルカプト基、ヒドロキシル基、カルボキシレート基等が挙げられるが、中でもアミノ基が好適である。分子内にアミノ基を含有するオルガノポリシロキサンは分子量が３００〜４００，０００が好ましいが、より好ましくは８００〜２５０，０００である。
【００２５】
アミノ基を含有するオルガノポリシロキサンと、環状イミノエーテルのカチオン重合で得たポリ（Ｎ−アシルアルキレンイミン）の反応性末端との反応は以下のようにして行うことができる。
【００２６】
開始剤を極性溶媒、好適にはアセトニトリル、バレロニトリル、ジメチルホルムアミド、ジメチルアセトアミド、クロロホルム、塩化メチレン、塩化エチレン、酢酸エチル、酢酸メチル等の単独溶媒、あるいは必要に応じて他の溶媒との混合溶媒に溶かし、４０〜１５０℃、好適には６０〜１００℃に昇温する。そこに上記一般式（１ｂ）で表される環状イミノエーテルを一括投入、あるいは反応が激しい場合には滴下し、重合を行う。重合の進行はガスクロマトグラフィーなどの分析機器でモノマーである環状イミノエーテルの残存量を定量することにより追跡することができる。環状イミノエーテルが消費され重合が終了しても、生長末端の活性種は反応性を維持している。ポリマーを単離することなく、引き続き、このポリマー溶液と分子内にアミノ基を含有するオルガノポリシロキサンとを混合し、５〜１００℃、好ましくは２０〜６０℃の条件で反応させる。混合割合は所望により適宜選ぶことができるが、オルガノポリシロキサン中のアミノ基１モルに対してポリ（Ｎ−アシルアルキレンイミン）０．１〜１．３モル当量の割合で反応させるのが好ましい。
【００２７】
以上の如き反応によって、ポリジメチルシロキサンにポリ（Ｎ−アシルアルキレンイミン）セグメントの付いたブロックコポリマー又はグラフトポリマーを得ることができる。
【００２８】
一方、化学架橋型のゴム弾性を有するシリコーン系ポリマーとしては、ＳｉＨ変性シリコーンと多官能のビニル化合物のヒドロシリル化反応によって架橋したものが好適に用いられる。かかる化学架橋型のゴム弾性を有するシリコーン系ポリマーとしては、例えば架橋型アルキルアリールポリシロキサン、架橋型アルキルポリシロキサンが挙げられる。架橋型アルキルアリールポリシロキサンとしては、例えば炭素数１〜５のアルキル基及び炭素数６〜１０のアリール基を有する架橋型オルガノポリシロキサンが挙げられ、具体的には、例えば架橋型メチルフェニルポリシロキサン等が挙げられる。架橋型アルキルポリシロキサンとしては、例えば炭素数１〜５のアルキル基を有する架橋型ジアルキルポリシロキサンが挙げられ、具体的には、例えば架橋型ジメチルポリシロキサン、架橋型メチルフェニルポリシロキサン等が挙げられる。
【００２９】
また、架橋型オルガノポリシロキサンとして、例えば、デカメチルシクロペンタシロキサンと架橋型オルガノポリシロキサンとの混合物であるペースト状のＫＳＧ１５、低粘度ジメチルポリシロキサンと架橋型オルガノポリシロキサンとの混合物であるペースト状のＫＳＧ１６、メチルフェニルポリシロキサンと架橋型メチルフェニルポリシロキサンとの混合物であるペースト状のＫＳＧ１８（以上、信越化学工業社製）等の市販品を使用することもできる。
【００３０】
成分（Ａ）のゴム弾性を有するシリコーン系ポリマーは、１種以上を用いることができ、全組成中に０．１〜３０質量％、特に０．５〜２０質量％、更に１〜１５質量％含有するのが、高いよれ防止効果と優れた使用感が得られるので好ましい。
【００３１】
本発明で用いる成分（Ｂ）のシリコーン油は、直鎖状で無置換のジメチルシロキサンであり、２５℃における粘度が３５０〜３０，０００mm2／ｓ、好ましくは５００〜１０，０００mm2／ｓ、特に好ましくは１，０００〜５，０００mm2／ｓのものである。粘度が３５０mm2／ｓ未満のものでは、よれ防止効果が十分に得られず、３０，０００mm2／ｓを超えると、よれ防止効果が低下したり、使用感が重くなったり、皮膜感が出たりする場合がある。
【００３２】
かかるシリコーン油としては、ＫＦ−９６（信越化学工業社）、ＳＨ−２００（東レ・ダウコーニング社）等の市販品を使用することができる。
【００３３】
成分（Ｂ）のシリコーン油は、１種以上を用いることができ、感触改善等の目的のために２種以上を任意の割合で併用しても良い。成分（Ｂ）は、全組成中に０．１〜３０質量％、特に０．５〜２０質量％、さらに１〜１５質量％含有するのが、塗布性が良好であり、皮膜感がなく、高いよれ防止効果が得られるので好ましい。
【００３４】
また、成分（Ａ）と成分（Ｂ）の質量割合は、（Ａ）：（Ｂ）＝１：５〜５：１、特に１：４〜３：１、更に１：３〜２：１であるのが、より高いよれ防止効果が得られるので好ましい。
【００３５】
また、流動性・安定性の調整などの目的で、成分（Ｂ）以外のシリコーン油を併用することもできる。この場合、全シリコーン油の混合物の粘度が、成分（Ｂ）の範囲を外れても、成分（Ｂ）を含有していれば、本発明の技術範囲に属するものである。なお、このような場合、製品から溶剤抽出等の通常の方法に従ってシリコーン成分を分画し、その分子量分布をSEC等で測定することで判断することができる。シリコーンの分子量と粘度の関係は明らかにされており、また、市販の直鎖シリコーンは『最も確からしい分布（Most probable distribution）』に近似できるので、本発明で用いる成分（Ｂ）が含まれることは容易に判定できる。
【００３６】
本発明の化粧下地は、更に、（Ｃ）粉体を含有することができる。粉体としては、通常化粧料に用いられるものであれば特に制限されず、顔料、感触改善パウダー等を使用することができる。
より具体的には、顔料としては、例えば、酸化チタン、酸化亜鉛、赤酸化鉄、黄酸化鉄、黒酸化鉄、タール色素、雲母チタン等が挙げられる。感触改善パウダーとしては、ナイロンパウダー、ウレタンパウダー、シリコン樹脂、PMMA、架橋ポリスチレン等の球状ポリマー粒子；マイカ、セリサイト等の板状無機粒子；ラウロイルタウリンカルシウム、ラウロイルリジン等の板状有機結晶などが挙げられる。
【００３７】
これらの粉体は、通常の方法により、シリコーン化合物、パーフルオロアルキルリン酸化合物、高級脂肪酸、ワックス類等の疎水性化合物により、表面処理して用いるのが、化粧持続性の点から好ましい。
【００３８】
成分（Ｃ）の粉体は、１種以上を用いることができ、全組成中に、０．５〜３０質量％、特に１〜２５質量％含有するのが、感触およびファンデーションの仕上がり効果の点で好ましい。
【００３９】
本発明の化粧下地は、乳液の剤型をとり、かつ、有効分を均一に塗布しやすくするために揮発性成分を含有することが好ましい。揮発性成分としては、環状又は直鎖状の揮発性シリコーンが挙げられる。
かかる揮発性シリコーンとしては、例えば、ＳＨ２４４、ＳＨ２４５(以上、東レ・ダウコーニング社製）等の環状シリコーン；ＫＦ−９６Ｌ−２ＣＳ、ＫＦ−９６Ｌ−１ＣＳ（信越化学工業社製）等の直鎖状シリコーンなどを使用することができる。
【００４０】
さらに、本発明の化粧下地は、揮発性成分としてエタノール等の低級アルコール類、２−（パーフルオロオクチル）エチル−４−メチル−２−ペンチルエーテル等のパーフルオロアルキルエーテル類、水などを含有することができる。
【００４１】
本発明の化粧下地は、更に、その他の不揮発性油を含有することができる。かかる不揮発性油としては、通常の化粧料に用いられるものであれば、特に制限されず、例えば、ミリスチン酸イソプロピル、カプリン酸ネオペンチルグリコール等のエステル油；スクワラン、流動パラフィン等の炭化水素油；オリーブ油、ひまわり油等のグリセリドなどが挙げられる。
【００４２】
本発明の化粧下地は、前記成分以外に、通常化粧料に用いられる成分、例えば、水溶性高分子、界面活性剤、酸化防止剤、香料、色素、防腐剤、紫外線吸収剤、保湿剤、清涼剤、皮脂抑制剤、皮脂吸収剤、皮脂ゲル化剤、美白剤等を含有することができる。
乳化系の剤形をとる場合、通常界面活性剤を用いる。好ましい界面活性剤としては、ソルビタンエステル類、ポリグリセリンエステル類、ポリエーテル変性シリコーン等の非イオン界面活性剤で、ＨＬＢが１〜６程度のものが挙げられる。
【００４３】
本発明の化粧下地は、通常の方法に従って製造することができ、クリーム状、ゲル状、乳液状、溶液状、スプレー状等のいずれの剤型にもすることができる。本発明の特徴のひとつである使用感を得るためには、乳化系、特にＷ／Ｏ型乳化系が好ましい。
【００４４】
本発明の化粧下地はあらゆるファンデーションに対して、高いよれ防止効果を発現することができる。特に、油性成分の含有量が多い（２０〜５０質量％）ファンデーションを使用する場合にも、高い効果を得ることができる。
従って、本発明の化粧下地は、肌に塗布した後、油性成分を２０〜５０質量％含有するファンデーションを重ねて塗布する化粧方法に好適に用いることができる。
【実施例】
【００４５】
実施例１〜５、比較例１〜４
表１に示す組成の化粧下地を製造し、化粧よれ防止効果、使用感（塗布時ののび、塗布後のべたつき）及び皮膜感を評価した。結果を表１に併せて示す。
【００４６】
（製法）
粉体成分（ｃ）を粗混合した後、アトマイザー粉砕機（不二パウダル社製）を用いて混合粉砕した。油相成分（ｂ）を混合し、粉砕した粉体成分（ｃ）を添加して、ディスパーで分散した。その後、油相成分（ａ）を添加した。さらに水相成分（ｄ）を混合し、油相成分に添加して乳化した。その後、ホモミキサーで粘度調整して、Ｗ／Ｏ型液状化粧下地を得た。
【００４７】
（評価方法）
（１）化粧よれ防止効果（モデル試験）：
人工白皮革（オカモト新和社製）を５cm×５cmに切り、裏側の中央に深さ１mm程度の切れ目を入れた状態にした。この人工皮革の表面に、各化粧下地を１mg／cm2塗布し、３０分室温乾燥した。その後、化粧下地を塗布した部分に、固形ファンデーションを市販のスポンジを用いて０．４mg／cm2塗布した。固形ファンデーションは、特許第３５２６４２６号公報、実施例１、本発明品１に記載の組成及び製法で調製したものを使用した（粉体量：６５質量％、油性成分量：３５質量％）。
固形ファンデーションを塗布し、３０分室温乾燥した後、切れ目にそって、３０回折り曲げ、塗布したファンデーションの状態を、５名の専門パネラーにより、以下の評価基準で評価した。５名の平均値を求め、下記判定基準に従って指標化した。
【００４８】
（評価基準）
０：明確なよれを認める。
１：やや明確なよれを認める。
２：ややよれている。
３：わずかによれている。
４：ほとんどよれていない。
５：よれていない。
（判定基準）
◎：平均点が４．５〜５．０。
○：平均点が３．５〜４．４。
△：平均点が２．５〜３．４。
×：平均点が１．５〜２．４。
××：平均点が１．０〜１．４。
【００４９】
（２）使用感（塗布時ののび）：
１０人の専門パネラーにより、各化粧下地を使用したときの塗布時ののびを官能評価し、以下の基準で示した。
◎：８人以上が良いと評価した。
○：６〜７人が良いと評価した。
△：４〜５人が良いと評価した。
×：３人以下が良いと評価した。
【００５０】
（３）使用感（塗布後のべたつき）：
１０人の専門パネラーにより、各化粧下地を使用したときの塗布後のべたつき感を官能評価し、以下の基準で示した。
◎：８人以上が、べたつきが少ないと評価した。
○：６〜７人が、べたつきが少ないと評価した。
△：４〜５人が、べたつきが少ないと評価した。
×：３人以下が、べたつきが少ないと評価した。
【００５１】
（４）皮膜感：
１０人の専門パネラーにより、各化粧下地塗布後の皮膜感を官能評価し、以下の基準で示した。
◎：８人以上が少ないと評価した。
○：６〜７人が少ないと評価した。
△：４〜５人が少ないと評価した。
×：３人以下が少ないと評価した。
【００５２】
【表１】
0005128201.tif 000004
【００５３】
【表２】
0005128201.tif 000005
【００５４】
実施例６
以下に示す組成の化粧下地を、実施例１〜５と同様にして製造した。
得られた化粧下地は、塗布時ののびが良く、塗布後にはべたつきや皮膜感がなく、化粧よれを防止する効果が高いものであった。
【００５５】
（成分）
ジメチルポリシロキサン・ポリオキシアルキレン共重合体
（ＳＨ−３７７５Ｍ、東レ・ダウコーニング社製）                ２．５（質量％）
デカメチルシクロペンタシロキサン
（ＳＨ−２４５、東レ・ダウコーニング社製）                  ２３
ジメチルポリシロキサン（２mm2／ｓ）                         １８
ジメチルポリシロキサン（１０００mm2／ｓ）                     ３
ポリ（Ｎ−アシルアルキレンイミン）変性シリコーン１*1          ４．５
エタノール                                                    ６．５
グリセリン                                                    ２
硫酸マグネシウム                                              ０．３
精製水                                                        残量
シリコーン処理微粒子酸化亜鉛*6                                ３
フッ素化合物処理酸化チタン*7                                  ６
フッ素化合物処理ベンガラ*7                                    ０．０５
フッ素化合物処理黄酸化鉄*7                                    ０．４
フッ素化合物処理黒酸化鉄*7                                    ０．０１
フッ素化合物処理ナイロンパウダー*7                            １
フッ素化合物処理紫色干渉雲母チタン*7                          ２          
合計                                                      １００